"セメント質組成物を含むミキサーを操作するために必要なエネルギーが測定され、そして名目レオロジー値と相関される、またレオロジー修正剤またはレオロジー修正剤の組み合わせ物がセメント質組成物中に添加されてそのレオロジーを修正する、ミキサー中の水和性セメント質組成物のレオロジーを制御する方法であって、その改善が:a特定のレオロジー修正剤またはレオロジー修正剤の組み合わせ物を含む、または含むことが意図される、水和性セメント質組成物の、標的レオロジー値TRVおよび荷幅をコンピュータープロセッサーユニットCPU中に入力し;そしてbミキサー内に含まれる水和性セメント質組成物の現在のレオロジー値CRVを得て;cCPUの使用により、工程bで得た現在のレオロジー値を、CPUにアクセス可能なメモリーに保存した名目用量応答NDRプロファイルに対して比較し、ここで前記NDRは、そこで特定のレオロジー修正剤またはレオロジー修正剤の組み合わせ物の様々な用量、およびレオロジー値に対するそれらの相関効果、例えばスランプ、スランプフロー、または降伏応力、が検索可能に保存されている、少なくとも一つのデータセットに基づき、そして、獲得されたCRVを、工程aで特定されたTRVに変更するために必要な、前記の特定のレオロジー修正剤またはレオロジー修正剤の組み合わせ物の名目用量を決定し;d前記の獲得されたCRVを、工程aで特定された前記のTRVに変更するために必要な、工程cで決定された名目用量に基づく、5~99から選択または前以て選択された百分率の、前記の特定のレオロジー修正剤またはレオロジー修正剤の組み合わせ物を、ミキサー中の水和性セメント質組成物に添加し;e工程dで選択または前以て選択された名目用量百分率値の特定のレオロジー修正剤またはレオロジー修正剤の組み合わせ物が水和セメント質組成物に添加され均一に混合された後、その後の水和セメント質組成物のCRVを得、工程dで選択または前以て選択された用量を、工程bから工程eまでのレオロジー変化と同じ変化に対応するNDRプロフィルに従う用量と比較し、NDRプロフィルからの用量を調整するための評価ファクターscalingfactorSFを決定し、ここで、SFは、工程dから得られる実際の用量を、NDRプロフィルで示される、レオロジー値において同じ変化を達成する名目用量で除した値と定義される;そしてf水和セメント質組成物中に、特定のレオロジー修正剤またはレオロジー修正剤の組み合わせ物を混合する工程、ここで、特定のレオロジー修正剤またはレオロジー修正剤の組み合わせ物の量は、SFに、工程eで測定された現在のCRVを工程aで特定されたTRVに変換するとNDRプロフィルによって示されている用量を乗じて算出された量である;を含んでなる方法。CRVが、前以て決められた量だけTRVより少ない、または多い場合はいつも、工程eおよびfを反復される、請求項1の方法。工程cに説明されたNDRプロファイルが、特定のレオロジー修正剤またはレオロジー修正剤の組み合わせ物に対する、少なくとも2セットの用量応答曲線の平均として誘導される、請求項1の方法。工程cに説明されたNDRプロファイルが、特定のレオロジー修正剤またはレオロジー修正剤の組み合わせ物に対する、複数の用量応答曲線の平均として誘導される、請求項1の方法。前記NDRプロファイルにおいて、少なくとも2本の用量応答曲線が、コンクリートミックスのデザイン、コンクリートミックスの成分材料、温度、水和度、水/セメントの比率、および砂利の量から選択される少なくとも一つの不均一なパラメーターを含む、請求項4の方法。前記NDRプロファイルにおいて、少なくとも2本の用量応答曲線が、コンクリートミックスのデザイン、コンクリートミックスの成分の材料、温度、水和度、水/セメントの比率、および砂利の量から選択される少なくとも2つの不均一なパラメーターを含む、請求項5の方法。特定のレオロジー修正剤またはレオロジー修正剤の組み合わせ物が、水、少なくとも1種のセメント分散剤、またはそれらの混合物を含んでなる、請求項4の方法。少なくとも1種のレオロジー修正剤がセメント分散剤である、請求項7の方法。セメント分散剤が、リグノスルホネート、ナフタレンスルホネート、メラミンスルホネート、ポリカルボキシレート、またはそれらの混合物である、請求項8の方法。セメント分散剤がポリカルボキシレートポリマーである、請求項8の方法。ミキサーがレディーミックス配達車上に設置された回転混合ドラムである、請求項1の方法。レオロジー値が、標準の12-インチのスランプコーンのスランプと相関されるスランプである、請求項1の方法。レオロジー値がスランプフローである、請求項1の方法。レオロジー値が降伏応力である、請求項1の方法。レオロジー値がチクソトロピーである、請求項1の方法。レオロジー値が塑性粘度である、請求項1の方法。レオロジー値がフローテーブルのスプレッドspreadである、請求項1の方法。コンクリートミックスの配達作業中に添加された用量によりもたらされたレオロジー値の変化が、前記名目用量応答NDR曲線または評価ファクター中に取り込まれ、それにより前記NDR曲線または評価ファクターSFが修正され;そして前記の修正されたNDR曲線または前記の修正されたSFに基づいて、同一の、またはその後のコンクリートミックス配達作業におけるその後のレオロジー値の変化がもたらされる、請求項1の方法。好適な実施形態の詳細な説明本明細書で使用される用語セメント質は、水と混合されると、微細な砂利例えば、砂、粗い砂利例えば、砕石または小石またはそれらの混合物を一緒に保持するための結合剤として働くポートランドセメントおよび/またはポートランドセメント代用物を含んでなる物質を表す。水和性または水硬性hydraulicと考えられるセメント質物質は、水との化学反応により硬化するものである。このようなセメント質物質は更に、飛灰flyash、顆粒化高炉スラグ、石灰石または天然のポゾランを含むことができ、それらはポートランドセメントと組み合わせることができるか、または水和性特性を著しくは減少せずに、ポートランドセメントの一部と置き換えまたは代用するために使用することができる。モルタルは、砂のような微細な砂利を有するセメントまたはセメント質混合物を表し、他方コンクリートは、より正確には、砕石または小石のような粗い砂利をも含むモルタルを表す。用語セメント質物質の使用は、コンクリートが回転混合ドラムをもつ生コントラックによりもっとも一般に提供されるので、用語コンクリートと互換性に使用することができる。本明細書で使用される用語コンクリートは、本発明が、セメントまたはセメント代用物例えば、ポゾランまたはモルタルのみを含む物質を配達するために使用することができるという事実を必ずしも排除はしない。コンクリートミックスのような水和性セメント質物質は典型的には、1種以上のレオロジー修正剤を含み、それらは水単独または、減水剤または、超可塑剤と呼ばれる高域減水剤、粘度修正剤、腐食抑制剤、収縮低下混入剤、固化促進剤、固化遅延剤、空気捕捉剤、脱空気剤、顔料、着色剤、塑性収縮抑制または構造的強化のための繊維、等のような化学混入剤を含むことができる。従って用語レオロジー修正剤は水、化学混入剤またはそれらの混合物を意味し、含むと理解されるであろう。多くの場合、化学混入剤調合物は、例えば、分散剤と水を含むであろう。レオロジー修正剤は1種以上のセメント分散剤例えば、ポリカルボキシレート減水剤、脱空気剤または脱空気剤の組み合わせ物、およびその他の添加剤を十分含むことができるであろう。背景の部門で述べたように、混合ドラムを回転するためのエネルギーを測定するための、油圧および/または電気センサー、回転速度を測定するための速度センサー、大気温度並びにミックスの温度をモニターするための温度センサーのようなスランプ制御モニターおよび制御装置および分配装置、並びにセンサーからの信号をモニターし、分散装置を起動するためのコンピューター処理ユニットCPUをもつコンクリート配達混合トラックが、今日まで該産業で比較的周知である。例えば、ワイアレス通信システムと接続して使用することができるこのようなスランプ制御システムは、米国特許第5,713,663号、米国特許第6,484,079号、米国特許出願第09/845,660号米国特許出願公開第2002/0015354A1、米国特許出願第10/599,130号米国特許出願公開第2007/018636A1、米国特許出願第11/764,832号米国特許出願公開第2008/0316856号、米国特許出願第11/834,002号米国特許出願公開第2009/0037026号明細書および国際公開出願第2009/126138号パンフレットに開示されている。コンクリートミックスの様々な物理的特性をモニターするためのセンサーと組み合わせた、ワイアレス通信を使用する、モニターおよび制御の更なる代表的システムは、Coffeeの米国特許第6,611,755号明細書に教示されている。これらの教示並びに前記の背景の項で以前に考察された特許参照物は、参照することにより本明細書に明白に引用されたこととされる。本発明中に使用を推定される代表的混合ドラムは、前記のような生コン配達トラック上、または混合プラントでみられる固定ミキサー上に、回転のために通常設置されるものであることができる。このような混合ドラムは、それが混合ドラムと一緒に回転し、またミックス内に含まれる砂利を含むコンクリートミックスを混合する働きをするように、少なくとも1枚の混合ブレードがその上に取り付けられている内面をもつことができる。本発明の多数の代表的実施形態は、本明細書に開示される本発明に照らして明白であると考えられる僅かな修正を伴う、市販の自動化コンクリートミックスモニター装置を使用して実施することができると考えられる。このようなミックスのモニター装置は、GraceConstructionProducts,Cambridge,Massachusettsから、そしてまた、RSSolutionsLLC,WestChester,Ohioから、VERIFI登録商標の商品名で入手できる。前記の概要の項に以前に説明されたように、セメント質組成物を含む前記のミキサーを操作するために必要なエネルギーが測定され、また名目のレオロジー値と相関され、そして特定のレオロジー修正剤またはレオロジー修正剤の組み合わせ物が、そのレオロジーを修正するためにセメント質組成物中に添加される、ミキサー中の水和性セメント質組成物のレオロジーを制御するための本発明の代表的な方法は、以下の工程を含んでなる:a特定のレオロジー修正剤またはレオロジー修正剤の組み合わせ物を含む、または含むことが意図される、水和性セメント質組成物の標的のレオロジー値TRVおよび荷幅をコンピュータープロセッサーユニットCPU中に入力し;そしてbミキサー内に含まれる水和性セメント質組成物の現在のレオロジー値CRVを得て;cCPUの使用により、工程bで得た現在のレオロジー値を、CPUにアクセス可能なメモリーに保存した名目用量応答NDRプロファイルに対して比較し、ここで、前記NDRは、そこで特定のレオロジー修正剤またはレオロジー修正剤の組み合わせ物の様々な用量およびレオロジー値に対するそれらの相関効果例えば、スランプ、スランプのフロー、または降伏応力が検索可能に保存されている、少なくとも一つのデータセットに基づく、そして、獲得されたCRVを、工程aで明記されたTRVに変更するために必要な前記の特定のレオロジー修正剤またはレオロジー修正剤の組み合わせ物の名目用量を決定し;d前記の獲得されたCRVを工程aで明記された前記のTRVに変更するために必要な、工程cで決定された名目用量に基づき、5~99から選択または前以て選択された百分率の、前記の特定のレオロジー修正剤またはレオロジー修正剤の組み合わせ物を、ミキサー中の水和性セメント質組成物に添加し;e工程dで選択または前以て選択された、名目用量百分率値の特定のレオロジー修正剤またはレオロジー修正剤の組み合わせ物が、前記の水和性セメント質組成物中に添加され均一に混合された後、その後の水和性セメント質組成物のCRVを得;工程dで選択または前以て選択された用量を、工程bから工程eまでのレオロジー値と同じ変化に対応するNDRプロファイルに従う用量と比較し、NDRプロファイルからの用量を調整するための評価ファクターSFを決定し、ここで、SFは、工程dから得られる実際の用量を、NDRプロファイルで示される、レオロジー値において同じ変化を達成する名目用量で除した値と定義される;およびf水和セメント質組成物中に、特定のレオロジー修正剤またはレオロジー修正剤の組み合わせ物を混合する工程、ここで、特定のレオロジー修正剤またはレオロジー修正剤の組み合わせ物の量は、SFに、工程eで測定された現在のCRVを工程aで特定されたTRVに変換するとNDRプロフィルによって示されている用量を乗じて算出された量である。工程aに記載されたように、代表的方法の第1の工程は、コンピュータープロセッサーユニットCPU中に、2種の情報のみ:ミキサー中に入れられる予定の、特定の水和性セメント質組成物の標的レオロジー値TRVおよび荷幅、を入力することが必要である。これらの2つのデータポイントの入力は、生コンプラントのバッチマスターにより、トラックの運転手により、または建設現場の職長により実施されることができる。実際、この入力は、コンクリート配達を管理する誰にでも実施されることができ、また温度、湿度およびその他の選択できる因子のようなその他のパラメーターの入力を必要としない。標的のレオロジー値TRVは、単位値におけるその測定が通常使用されるあらゆるレオロジー因子、例えば:スランプ通常、長さの単位、例えばインチ、によって測定される;スランプフロー長さ、例えばインチ、降伏応力通常、応力によって測定される、例えば、平方インチ当りのポンドまたはパスカル;粘度パスカル.秒;流量長さ;およびチクソトロピーパスカル/秒であることができる。荷幅loadsizeは、すべての成分を含むバッチのコンクリートの総重量または容積例えば、立法ヤードによってCPU中に入力することができる。TRVがスランプによって規定される時は、スランプの測定を以下の標準:ASTMC143-05、AASHTOT119、またはEN12350-2に従って実施することができる。TRVがスランプフローによって規定される時は、この測定はASTMC1611-05に従って実施することができる。TRVがフローテーブル試験によって規定される時は、これはDINEN12350-5に従って実施することができる。工程aに述べられたレオロジー修正剤またはレオロジー修正剤の組み合わせ物は、調整されている、すなわち、それらの荷幅が工程aでCPU中に入力され、またその現在のレオロジー値CRVが工程bで得られる、コンクリート中のみならずまた、工程c中で述べられた名目用量応答NDRプロファイルを提供する1以上のデータセットを作成するために使用されるコンクリート中に存在する、水、1種以上の化学混入剤またはそれらの混合物を意味し、また表す。コンクリート中への添加に対するように、NDRプロファイルに対して同一のまたは同様な、1種以上のレオロジー修正剤を使用することは、校正すなわち、NDRプロファイルの作成の目的に重要である。本発明の方法における使用に適する好適な化学混入剤は、コンクリート産業に一般に使用される減水剤および超可塑剤を含む。これらの中で好適なものは、ポリカルボン酸および/または塩の群およびポリオキシアルキレンの群本明細書ではポリカルボキシレートポリマーと呼ばれるを含むセメント分散ポリマーである。従って、この用語が工程aで使用されるように、例えばレオロジー修正剤またはレオロジー修正剤の組み合わせ物は、順次、コンクリートのレオロジーに影響をもつことができる空気捕捉剤またはその他の混入剤とともに使用することができる1種以上のポリカルボキシレートポリマーのような、1種以上の有効成分を表すことができる。1種以上の有効成分の濃度は非常に重要である。特定の有効成分を1種以上の化学混入剤調合物に添加する、またはそれから省く場合は、その他の名目用量応答NDRプロファイルを確立し、使用する必要があるかも知れない。分散ポリマーはレオロジーに影響を与えるように見られるであろうし、また有効成分であるように思われるであろうため、同一のポリマーがNDRプロファイルに使用されることは好適であり;それらの量および/または性状により、それらがレオロジーに多大な影響をもちそうな場合には、この同じ理由が空気捕捉および/または放出成分のようなその他の成分にも適用される。本発明の一つの利点は、それが自己補整的self-correctingであることであるので、セメント分散ポリマーが異なる場合、およびその他の有効成分がその性状および量において異なる可能性がある場合でも、高い精度を達成することが可能であるかも知れない。しかし、本発明の方法を使用する時には、同一のレオロジー修正剤、またはレオロジー修正剤の同一の組み合わせ物を使用して開始し、またそれらの濃度のあらゆる相異を補償することが好適である。代表的方法の工程bにおいて、この第2の工程は、システムが、ミキサー内に含まれる水和性セメント質組成物の現在のレオロジー値CRVを決定することを要求する。これは、それが後の工程に対する参照ポイントを提供するために、CPUアクセス可能なメモリー中に保存される。代表的方法の工程cにおいて、CPUは、工程bで得られた現在のレオロジー値CRVをCPUアクセス可能なメモリー中に保存された名目用量応答NDRプロファイルと比較する。前記のように、このNDRプロファイルは、そこでレオロジー例えば、スランプ、スランプフロー、降伏応力、等に対する、特定の、1種以上のレオロジー修正剤の様々な用量の効果が測定される、少なくとも一つのデータセットに基づく。本発明の方法は、そこでレオロジーに対するレオロジー修正剤の効果が相関される、一つのデータセットを使用して作業することができるが、少なくとも2つのデータセットを使用して作成されるNDRプロファイルを使用することが好適であり、そして複数のデータセットを使用して作成されるNDRプロファイルを使用することが最も好適である。例えば、図2は、2本の用量応答曲線最少および最大と表示を表し、それによりコンクリート配合物のスランプインチは、1単位だけスランプを変更するため例えば、2インチから3インチへのように、スランプを1インチ変更するために要する特定のレオロジー修正剤スランプ修正コンクリート添加剤の量に対してプロットされる。次に名目用量応答プロファイルまたは曲線を2本の用量応答曲線最少および最大の平均として採用される。より好適な例として、図1は、その平均が配達作業中の対照として使用することができる名目用量応答NDRプロファイルを提供する複数の用量応答曲線を表す。工程dにおいて、CPUは、工程bで決定された現在のレオロジー値CRVを工程aで入力された標的のレオロジー値TRVに変更するために、選択または前以て選択された百分率の、NDRプロファイルにより決定されるであろう1種以上のレオロジー修正剤の理想的量を使用して、ミキサー中の水和性セメント質組成物に添加するようにプログラムされる。その百分率は理想的または名目量の50~95であるかも知れず、またより好適には約50~90であり、そして最も好適には50~80であろう。一般に、確信が得られるまで、この第1の用量にはこれらの範囲の比較的低い百分率が好適である。工程eにおいて、CPUは、工程dで処方された名目用量の百分率の特定のレオロジー修正剤例えば化学混入剤が水和セメント質組成物に添加され均一に混合された後、その後の水和セメント質組成物の現在のレオロジー値CRVを得るようにプログラムされるであろう。CPUは、工程dで選択または前以て選択された百分率の用量に対するレオロジー値の名目または理論的効果を現在のレオロジー値CRVと比較し、その後NDRプロフィルからの用量を調整するための評価ファクターscalingfactorSFを決定し、ここで、SFは、工程dから得られる実際の用量を、NDRプロフィルで示される、レオロジー値において同じ変化を達成する名目用量で除した値と定義される。工程fにおいて、CPUは、水和セメント質組成物中に、特定のレオロジー修正剤またはレオロジー修正剤の組み合わせ物を混合するようにプログラムされるであろう。ここで、特定のレオロジー修正剤またはレオロジー修正剤の組み合わせ物の量は、工程eで算出された評価ファクターSFに、工程eで測定された現在のCRVを工程aで特定されたTRVに変換するために理論的に必要であるとNDRプロフィルに従って示されている量を乗じて算出された量である。工程eとfは、現在のレオロジー値CRVが前以て決められた量だけ標的レオロジー値TRVより少ない、または多い場合はいつでも繰り返すことができる。これは、例えば、CRVとTRV間の相異が前以て決められた量を超える時に、この工程を繰り返すようにCPUをプログラムすることにより自動的に実施することができる。CRVとTRV間の相異が前以て決められた量より少ない場合は、CPUは、コンクリートミックスが放出され、また注入される用意ができていることを運転手に示す警告の引き金を引くようにプログラムすることができる。前記のように、本発明の好適な方法は、図2に示されるように、特定の、1種以上のレオロジー修正剤に対する少なくとも2セットの用量反復曲線の平均から、そしてより好適には、図1に示されるように、特定の、1種以上の化学混入剤に対する複数の用量応答曲線の平均から誘導される、名目用量応答NDRプロファイルの使用を伴う。図1の用量応答曲線はとりわけ、変動する曲線の振幅により、コンクリートミックスのデザイン、温度、水和の度合い、水/セメントの比率、および砂利の量のような様々なパラメーターがバッチ毎に僅かに変動するまたはかなり変動するかも知れないことを示唆する。更に、様々な用量応答曲線が交差しない事実は、これらの用量応答曲線の平均が、ある値から次の値に例えば、2インチのスランプから、例えば5インチにレオロジー値例えば、スランプを変えるために要する1種以上のレオロジー修正剤の量の計算によって同様な振舞いをもつであろうために、本発明者に、これらのその他の様々なパラメーターが、名目用量応答NDRプロファイルを確立するために必ずしも一定に維持される必要はなかったことを理解させた。従って、本発明の代表的方法は、少なくとも一つの不均一なパラメーターをもつ、複数のデータセットの使用を含む、名目用量応答NDRプロファイルを含む。このパラメーターは、例えばコンクリートミックスのデザイン、反応の温度、セメント水和の度合い、水/セメントの比率、および砂利の量またはセメント/砂利の比率であることができる。これらは、NDRプロファイルを作成するデータセット中で、バッチ毎に変動するかも知れない例えば、図1参照。従って、本発明の更なる代表的方法は、少なくとも2種の不均一なパラメーターおよび、更に2種を超える不均一なパラメーター例えば、異なるコンクリートミックスのデザイン、コンクリートミックスの成分の原料、温度、水和、水/セメントの比率、異なる砂利の量または比率、およびコンクリートミックスのデザインをもつデータセットから誘導される名目用量応答NDRプロファイルの使用を含んでなる。NDRプロファイル設定のため、また現在のレオロジー値を獲得するために使用される、特定の、1種以上のレオロジー修正剤例えば、水および/またはコンクリート混入剤または化学混入剤の組み合わせ物が同一であるかまた実質的に同様である限り、用量応答曲線の勾配の振舞いは、あるレオロジー値の単位から次の単位にわたり同様である。実際、2種のレオロジー修正剤の、その組成が異なるが、性能が同様である場合でも、両者のために同一のNDRプロファイルを使用することは可能であるかも知れない。本発明の更なる代表的実施形態において、レオロジーの変化をモニターする方法は、各タイプのレオロジー修正剤がそれ自体の評価ファクターSF、名目用量応答プロファイルまたは双方をもつ、1種を超えるタイプのレオロジー修正剤または化学混入剤の使用を伴うことができる。例えば、粘度修正混入剤を含む高範囲の減水剤highrangewaterreducer;高範囲の減水剤normalrangewaterreducerを含む通常範囲の減水剤;固化促進剤、固化遅延剤、またはそれらの組み合わせ物を含む減水剤;チクソトロピー修正添加剤を含む高範囲の減水剤;等のような化学添加剤の組み合わせ物に対するNDRプロファイルを確立することができる。まだ更なる代表的実施形態において、本発明の方法は、1種を超えるレオロジー標的が特定され、またそれが同一のコンクリートミックスの配達作業内で満たされることができるように修正されることができる。例えば、移動中バッチ作業またはプラント作業から現場へおよび配置中ミックスが注入される現場にトラックが到着後のスランプの標的のような複数のレオロジー標的を使用することができる。その他の例として、コンクリートミックスが同一の配達作業/工程内で達成しなければならない、そして同時にスランプフローおよび塑性粘度のような2種のレオロジー標的を規定することができる。言い換えると、スランプフロー取出されたスランプコーンからのコンクリートの延展により特徴を示されるを修正するために1種のレオロジー修正剤またはその組み合わせ物例えば、添加剤包装体をもち、また塑性粘度ずり速度で除した剪断応力により特徴を示されるを修正するための、もう一つのレオロジー修正剤またはその組み合わせ物をもつことが可能である。更なる代表的実施形態において、評価ファクターは、一定の荷重またはミックスのデザインにおけるすべての用量応答の加重平均として計算される。言い換えると、様々な評価ファクターが誘導される一連の配達作業において、現在の配達作業に使用される評価ファクターは、計算されたすべての評価ファクターの平均を基にすることができるが、主として、最も最近の配達作業から得たデータに基づくことができる。本発明は、本明細書では限られた数の実施形態を使用して説明されるが、これらの特定の実施形態は、他の方法で説明され、本明細書に請求されるような本発明の範囲を限定する意図はもたれない。説明された実施形態からの修正物および変更物が存在する。より具体的には、以下の実施例は、請求される発明の一実施形態の特定の表示として与えられる。本発明は実施例中に示される特定の詳細に限定されないことを理解されなければならない。実施例並びに明細書の残りの部分中の、すべての部および百分率は、別に特記されない限り重量による。更に、特定のセットの特性、測定の単位、状態、物理的状態または百分率を表すもののような、明細書または請求項中に引用されたあらゆる数の範囲は、参照することにより本明細書に明白に文字通り引用されることが意図され、またはその他の場合には、あらゆる数が、そのように引用されたあらゆる範囲内の数のあらゆるサブセットを含むこのような範囲内に入ることが意図される。例えば、下限RLおよび上限RUをもつ数値範囲が開示される時はいつも、その範囲内に入るあらゆる数Rが明確に開示される。とりわけ、その範囲内の以下の数Rは明確に開示される:R=RLkRU-RL、ここでkは1の増加を伴う、1~100にわたる変数であり、例えば、kは1、2、3、4、5...50、51、52、...95、96、97、98、99、または100である。更に、前記に計算されたようにRのあらゆる2個の値により表されるあらゆる数値範囲もまた、明確に開示される。コンクリート混合物を、どんな化学添加剤をも添加せずに実験室のミキサー内で製造した。ASTMC143-05に従って、サンプルを取り出し、それらをスランプコーン中に入れることにより、スランプを測定した。この試験を実施した時、第1の混合物を廃棄した。その直後に、同一のコンクリートミックスのデザインをもつもう一つのコンクリート混合物を同一実験室ミキサー中で製造したが、今度は化学添加剤ポリカルボキシレート減水剤とともに製造し、また同一の標準コーン試験を使用して再度スランプを測定した。この試験を実施した時に、混合物を廃棄した。同一のコンクリートミックスのデザインおよび同一の混合因子例えば、温度、セメントのタイプ、空気と水の量、水/セメント比率、等の、しかし、それぞれポリカルボキシレートポリマーの減水剤の添加量においてのみ変動した、複数の、更なる一連のコンクリート混合物も、また、実験室のミキサー中で製造した。減水剤の添加量を除いて、すべての他の変数は一定に維持された。各一連の混合物をスランプコーン試験後に廃棄した。前記のコンクリートミックスのデータは、図1に示した1本のプロットラインとして示される。前記の方法を反復するが、各反復に対して混合因子の一つが変更され、他方すべての他の混合因子が一定に維持された。変更された混合因子は、材料の温度、セメントの量およびタイプ、微細な砂利のタイプ、粗い砂利のタイプ、コンクリート中の空気の量、水の量および水対セメントの比率:を含んだ。様々な混合因子を含むこれらのコンクリートミックスのデータは、また、図1に示した様々なラインとしてプロットされる。驚くべきことには、発明者は、図1に示した用量応答曲線が交差しないことを発見した。従って、本発明者は、コンクリートミックスのスランプが、あらゆる曲線の動態または、すべてのこのような用量応答曲線の平均を参照することにより調整されることができ、またこのような曲線または複数の曲線の動態が、現在時の生産作業中の名目または参照用量応答曲線として役立つことができるであろうことを発見した。図2は、最少、最大および平均の用量応答曲線を示す図1の簡略化バージョンである。図2に示した平均用量応答曲線は、現在時の生産作業中の名目用量応答曲線として役立つことができる。本発明の代表的方法は、VERIFIの商品名で市販の、OhioのRSSolutionsLLCにより提供される、自動化モニターおよび添加システムをもつコンクリートミックスのトラックを使用して現場で試験した。このモニターシステムは、油圧およびミックスドラムの速度に基づいてスランプを測定することができた。このシステムはまた、フェンダー上に設置された小型の化学薬品の貯蔵タンクからミックスドラム中に液体形の化学添加剤を注入することができた背景の項に記載された米国特許公開第2009/0037026号明細書,Sostaric等も参照される。数カ月にわたり、コンクリートミックスのトラック中で様々なコンクリートミックスを調製した。この試験の前に、実施例1で前記の方法と同様に、名目用量応答プロファイルを得て、これを、対照または名目対照用量NDRプロファイルとして使用した。多数の試験を、異なるコンクリートミックス配達作業のための、本発明の代表的方法を使用して実施し、そこでNDRが、混合ドラム中で調製された各一連のコンクリートミックスのサンプルに対して、自動化モニターおよび添加システムのコンピューター処理ユニットにより使用された。次の数週間にわたりドラム中で製造されたミックスは、温度、原料、混合の割合例えば、水/セメントの比率、水/砂利の比率、微細な砂利/粗い砂利の比率、等について天然の変化を経験した。減水添加剤ポリカルボン酸基剤のの量を以前の要約の項に記載された本発明の方法に従って添加した。図3に示すように、該方法の使用は、名目用量応答NDR曲線が対照として使用された時に予測された変化に非常に近似の、コンクリートミックスのスランプ変化をもたらした。前記の要約の項の方法の工程a~fを参照されたい。NDR曲線が最初に適用されると、次に、評価ファクターSFを開発するために添加剤の次の添加に対して使用され、そのスランプの変化が使用される。図3は、実際の測定されたスランプの変化値点により示されるが、理論的スランプ変化値に密接に合致することを示す。本発明の原理、好適な実施形態および作業モードが以上の明細に説明されてきた。しかし、ここで保護されることが意図される本発明は、限定的であるよりむしろ説明的であるとみなすべきであるので、開示される特定の形態に限定されるものと解釈するべきでない。当業者は、本発明の精神から逸脱せずに、修正および変更を実施することができる。"